(57)【要約】      （修正有）【課題】濡れ性および易滑性に優れ、装用時に角膜等に貼り付く現象を大幅に低減ないし回避するとともに、軟らかく破れ難い医療デバイスであって、従来のＬｂＬコーティングのように３層〜２０層程度といった多層で行うことなく、より少ない層のコーティングであっても、濡れ性および易滑性を十分に発現できるソフトコンタクトレンズ（眼用レンズ）などの医療デバイスを提供する。【解決手段】低含水性基材の表面の少なくとも一部に酸性ポリマーを含む層が形成された軟質部材を備える医療デバイスであって、低含水性軟質基材は、１級アミノ基および2級アミノ基の両方を同一の側鎖に有するポリシロキサン化合物を含む。【選択図】なし【特許請求の範囲】
【請求項１】
低含水性基材の表面の少なくとも一部に酸性ポリマーを含む層が形成された軟質部材を備える医療デバイスであって、前記低含水性軟質基材は、１級アミノ基および2級アミノ基の両方を同一の側鎖に有するポリシロキサン化合物を含む医療デバイス。
【請求項２】
前記低含水性軟質基材が前記ポリシロキサン化合物に加えて、１分子あたり1個以上の重合性官能基を有し、数平均分子量が１００以上の直鎖状ポリシロキサン化合物を含む請求項１に記載の医療デバイス。
【請求項３】
前記酸性ポリマーを含む層が１種以上の酸性ポリマー溶液による処理を１回以上行うことにより形成されている請求項１または２に記載の医療用デバイス。
【請求項４】
前記低含水性基材が前記ポリシロキサン化合物に加えて、側鎖にアミノ基を有し、アミノ当量が３０００以下のポリシロキサン化合物を含む請求項１〜３のいずれかに記載の医療デバイス。
【請求項５】
前記低含水性基材が前記ポリシロキサン化合物に加えて、フルオロアルキル基を有する重合性モノマーを含む請求項１〜４のいずれかに記載の医療デバイス。
【発明の詳細な説明】
【技術分野】
【０００１】
本発明は、医療デバイスに関する。
【背景技術】
【０００２】
医療デバイスの１つとして、ソフトコンタクトレンズ（眼用レンズ）が例示される。市販のソフトコンタクトレンズには２５％程度〜８０％程度の含水率を有するハイドロゲル素材が一般的に用いられている。しかしながら、ハイドロゲル素材からなる含水性ソフトコンタクトレンズは、水を含んでいるためにコンタクトレンズから水が蒸発する現象が生じる。これにより、ある一定割合のコンタクトレンズ装用者は、裸眼のときよりも強い乾燥感をおぼえ、不快と感じることがあった。中にはコンタクトレンズドライアイといわれる症状を訴える者も存在した。またハイドロゲル素材からなる含水性ソフトコンタクトレンズは、涙液中の成分によって汚染されやすく、しかも多量の水を含んでいることから細菌繁殖のリスクもあった。
【０００３】
一方、高酸素透過性の低含水性ソフトコンタクトレンズとしては、例えば分子鎖両末端がビニルメチルシリル基で封鎖されたポリジメチルシロキサンとメチルハイドロジェンポリシロキサンとの混合物に白金系の触媒を加え、モールディング法で加熱硬化させる方法で得られるシリコーンラバーレンズが知られている（特許文献１参照）。
【０００４】
また、複数の重合性官能基を有するポリシロキサンや、片方の末端に重合性官能基を有するＴＲＩＳ型のポリシロキサンを主体とした酸素透過性の高いコンタクトレンズ材料が特許文献２〜７等に記載されている。このうち、特許文献６には、２官能性有機シロキサンマクロマー単独で、または他のモノマーと共重合させて得られる重合体からなるコンタクトレンズ材料が開示されており、共重合に用いられるモノマーとしてはアクリル酸フルオロアルキルエステルまたはメタクリル酸フルオロアルキルエステル、およびアクリル酸アルキルエステルまたはメタクリル酸アルキルエステルが開示されている。
【０００５】
しかしながら、従来の高酸素透過性の低含水性ソフトコンタクトレンズにも次のような問題点が見られた。まずシリコーンラバーレンズについては、レンズ表面の疎水性を改善するために施した親水化処理層が剥離、あるいは弾力性が大きすぎるために角膜への固着が起こるなどの欠点があって、広く実用化されるまでには到らなかった。
【０００６】
また、複数の重合性官能基を有するポリシロキサンを主体とする材料は、酸素透過性が高く、柔軟性も持ち合わせており、コンタクトレンズに適する材料の１つと考えられる。しかしながら、重合後のレンズ表面に粘着性が残るために角膜に固着する懸念があり、またレンズの柔軟性と耐折り曲げ性などの機械物性のバランスが不十分であった。
【０００７】
また、特許文献７には、非含水性ソフトコンタクトレンズの材料として、アルコキシシランおよびシリコーンモノマーを構成要素とする重合体が開示されている。このうち、アルコキシシランは、一般に加水分解や縮合が起こりやすく、縮合が起こると架橋剤として機能するため、弾性率が高くなる。その結果、コンタクトレンズが硬くなって装用感が悪化するという問題があった。また、シリコーンモノマーに関しては、シリコーン部位が分岐型構造を有している場合、シリコーンモノマーの含有量が増大すると、コンタクトレンズの形状回復性が低下するという問題があった。
【０００８】
医療デバイスの表面を改質する方法に関しては、種々知られているが、その中で二種類以上のポリマー材料の層を１層ずつコーティングして積層する方法が知られている（例えば、特許文献８〜１０参照）。中でも互いに反対の荷電を有する二つのポリマー材料を１層ずつ交互にコーティングする方法は、ＬｂＬ法などと呼ばれ、材料の各々の層が、異なる材料の他の層と非共有結合的に結合されると考えられている。しかしながら、この方法の有用性が明示されている高酸素透過性軟質眼用レンズは、シリコーンハイドロゲル素材のものだけであり、低含水性軟質眼用レンズに対する有用性は知られていなかった。また、上記文献においては、ＬｂＬコーティングが４層〜２０層程度の範囲の多層で行われており、それにも関わらず、濡れ性および易滑性を十分に満たすことができなかった。これに対し、特許文献１１では、コート層を低減しつつ濡れ性および易滑性をより高くする方法として、酸性ポリマーおよび塩基性ポリマーを組み合わせて複数層のコーティングを行う方法が提示され、種々のポリマーの組み合わせからなるコーティング層を有する低含水性軟質眼用レンズが開示されており、この方法によれば、３層程度で上記特性を満たすレンズを得ることが可能である。しかしながら、複数層のコーティングを行うことは、なお製造工程の複雑化を要するものであり、また製造コストの増大が懸念されていた。
【先行技術文献】
【特許文献】
【０００９】
【特許文献１】特開昭５４−８１３６３号公報
【特許文献２】特開昭５４−２４０４７号公報
【特許文献３】特開昭５６−５１７１５号公報
【特許文献４】特開昭５９−２２９５２４号公報
【特許文献５】特開平２−１８８７１７号公報
【特許文献６】特開平５−５８６１号公報
【特許文献７】特表２００２−３１１３９５号公報
【特許文献８】特表２００２−５０１２１１号公報
【特許文献９】特表２００５−５３８４１８号公報
【特許文献１０】特表２００９−５４０３６９号公報
【特許文献１１】国際公開第２０１１／１０２３５６号
【発明の概要】
【発明が解決しようとする課題】
【００１０】
本発明は、上記に鑑みてなされたものであって、濡れ性および易滑性に優れ、装用時に角膜等に貼り付く現象を大幅に低減ないし回避するとともに、軟らかく破れ難い医療デバイスであって、従来のＬｂＬコーティングのように３層〜２０層程度といった多層で行うことなく、より少ない層のコーティングであっても、濡れ性および易滑性を十分に発現できる医療デバイスを提供することを目的とする。
【課題を解決するための手段】
【００１１】
上記の目的を達成するために、本発明は下記の構成を有する。
【００１２】
本発明は、低含水性基材の表面の少なくとも一部に酸性ポリマーを含む層が形成された部材を備える医療デバイスであって、前記低含水性基材は、１級アミノ基および2級アミノ基の両方を同一の側鎖に有するポリシロキサン化合物を含み、かかる化合物としては後述する成分Ａが好ましい。
【００１３】
上記低含水性基材は、１分子あたり1個以上の重合性官能基を有し、数平均分子量が１００以上の直鎖状ポリシロキサン化合物である成分Ｂを含むことが好ましい。
【００１４】
さらに、上記低含水性基材は、側鎖に１分子あたり1個以上のアミノ基を有し、アミノ当量が３０００以下のポリシロキサン化合物である成分Ｃを含むことが好ましく、また、フルオロアルキル基を有する重合性モノマーである成分Ｄを含むことが好ましい。
【００１５】
また、この低含水性基材に、酸性ポリマーを含む層が、１種以上の酸性ポリマー溶液による処理を１回以上行うことにより形成されることが好ましい。
【発明の効果】
【００１６】
本発明によれば、濡れ性および易滑性に優れ、装用時に角膜等に貼り付く現象を大幅に低減ないし回避するとともに、軟らかく破れ難い特性を備えながら、従来のＬｂＬコーティングのように３層〜２０層程度といった多層で行うことなく、より少ない層のコーティングであっても、濡れ性および易滑性を十分に発現できる医療デバイスを提供することが可能となる。
【発明を実施するための形態】
【００１７】
本発明で使用する医療デバイスとは、医療用として使用され、患者と接触、または患者から採取された組織、例えば、血液やその他の体液と接触させて使用するデバイスをいう。好適には、眼用レンズ、内視鏡、カテーテル、輸液チューブ、気体輸送チューブ、ステント、シース、カフ、チューブコネクタ、アクセスポート、排液バッグ、血液回路、皮膚用材料または薬剤担体などが例示される。
【００１８】
本発明の医療デバイスにおいて、低含水性とは含水率が１０質量％以下であることを意味する。
【００１９】
ここで、含水率は、たとえばフィルム形状の乾燥状態の試験片の質量（乾燥状態での質量）と、湿潤状態の該試験片の質量（湿潤状態での質量）とから、｛（湿潤状態での質量）−（乾燥状態での質量）／湿潤状態での質量｝×１００により与えられる。
【００２０】
本発明の医療デバイスは、低含水性であることから、眼用レンズとして使用する場合、装用者の眼の乾燥感が小さく装用感に優れるという特徴を有する。また本発明の医療デバイスは、低含水性であることから、細菌の繁殖リスクが小さいという利点を有する。含水率は５％以下がより好ましく２％以下がさらに好ましく、１％以下が最も好ましい。含水率が高すぎると、眼用レンズ装用者の眼の乾燥感が大きくなることに加え、細菌の繁殖リスクが高まるために好ましくない。
【００２１】
ここで湿潤状態とは、試料を室温（２５℃）の純水またはリン酸塩緩衝液中に２４時間以上浸漬した状態を意味する。湿潤状態での物性値の測定は、試料を純水またはリン酸緩衝液中から取り出し、表面水分を拭き取った後、可及的速やかに実施される。
【００２２】
リン酸塩緩衝液とは、Dulbecco’s PBS(-)にEDTA・2NAを加えた溶液である。具体的には塩化ナトリウム８ｇ、塩化カリウム０．２ｇ、リン酸水素二ナトリウム１．２ｇ、リン酸二水素カリウム０．２ｇ、およびエデト酸ナトリウム０．５ｇを純水に溶かして１０００ｍＬとした水溶液である。
【００２３】
本発明の医療デバイスは、使用用途に応じてレンズ形状やシート状の成型体（以下、基材と呼ぶ）を含み、該基材の表面の少なくとも一部に、酸性ポリマーおよび塩基性ポリマーからなる層が形成されている。
【００２４】
基材は、下記一般式に示す同一の側鎖に１級アミノ基および2級アミノ基の両方を有し、この側鎖を1個以上有するポリシロキサン化合物を含む。ここで、１級アミノ基とは、１級アミンに由来するアミノ基であり、２級アミノ基とは、２級アミンに由来するアミノ基である。同一側鎖に複数のカチオン性官能基である上記両アミノ基が存在することで、コート剤１分子が同一側鎖上の複数の官能基に捉えられ、医療デバイス基材上に保持されやすいと考えられる。以後、「１級アミノ基および2級アミノ基の両方を同一の側鎖に有するポリシロキサン化合物」を「成分Ａ」とする。成分Ａとしては、例えば下記式（Ａ１）が好ましい。
【００２５】
【化１】
2014163959.tif 000002
【００２６】
ここで、Ｘは重合性基を表し、１級アミノ基および2級アミノ基の両方を有する側鎖を有している。Ｒ１〜Ｒ８は任意の側鎖を表し、Ｒ９およびＲ１０は炭素数１〜９のアルキル基を表す。Ｒ９およびＲ１０の好適な具体例は、メチル基、エチル基、プロピル基、イソプロピル基、ブチル基、ｔ−ブチル基である。1級アミノ基と2級アミノ基をそれぞれ1個以上有していれば良く、上記両アミノ基のいずれかを２個以上有していても良く、上記両アミノ基をそれぞれ2個以上含有していても良い。ａは１〜１０の整数を表し、ｍおよびｎは、それぞれ独立に０〜９００の整数を表す。ただしｍとｎは同時に０ではない。成分Ａは、複数の重合性官能基を有するポリシロキサン化合物であり、成分Ａの重合性官能基の数は、１分子あたり１個以上であればよいが、より柔軟（低弾性率）な医療デバイスが得られやすいという観点からは、１分子あたり２個以下が好ましい。成分Ａは、重合性官能基を分子鎖のいずれの位置に有していてもよいが、特に分子鎖の末端に重合性官能基を有する構造が好ましい。
【００２７】
成分Ａの平均分子量は１０００〜７００００であることが好ましく、また、アミノ当量は４０００以下であることが好ましいが、この限りではない。アミノ当量が４０００以下であると、基材表面に出現するカチオン性官能基が多くなり、酸性ポリマーを含むコート剤を静電吸着または化学的に反応させやすくなり、その結果、コーティング層の数をより低減することが可能になる。アミノ当量が４０００を超える場合は、基材表面に出現するカチオン性官能基が少なくなり、３層未満で医療デバイスをコーティングすることが困難になる場合がある。より好ましいアミノ当量の範囲は３０００以下であり、さらに好ましくは２０００以下である。下限としては、３００以上であることが好ましい。また、成分Ａの平均分子量が上記範囲にあることで、易滑性および柔軟で装用感に優れ、しかも耐折り曲げ性などの機械物性に優れた基材が得られる。
【００２８】
成分Ａにおける重合性官能基としては、ラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。
【００２９】
なお、本明細書において（メタ）アクリロイルという語はメタクリロイルおよびアクリロイルの両方を表すものであり、（メタ）アクリル、（メタ）アクリレートなどの語も同様である。
【００３０】
成分Ａとしては、下記式（Ａ２）の構造を有するものが好ましいが、この限りではない。
【００３１】
【化２】
2014163959.tif 000003
【００３２】
式中、Ｘは重合性官能基を表し、上記したラジカル重合可能な官能基が好ましい。Ｒ１〜Ｒ８は任意の側鎖を表す。ｍおよびｎは、それぞれ独立に０〜９００の整数を表す。ただしｍとｎは同時に０ではない。
【００３３】
上記式（Ａ１）および（Ａ２）において、Ｒ１〜Ｒ８はそれぞれ独立に、炭素数１〜２０のアルキル基、炭素数１〜４のアルコキシル基、フェニル基、および炭素数１〜２０のフルオロアルキル基から選ばれた置換基であることが好ましい。Ｒ１〜Ｒ８の好適な具体例は、メチル基、エチル基、プロピル基、イソプロピル基、ブチル基、ｔ−ブチル基、デシル基、ドデシル基、オクタデシル基などの炭素数１〜２０のアルキル基；メトキシ基、エトキシ基、プロポキシ基、ブトキシ基などの炭素数１〜４のアルコキシル基；トリフルオロメチル基、トリフルオロエチル基、トリフルオロプロピル基、テトラフルオロプロピル基、ヘキサフルオロイソプロピル基、ペンタフルオロブチル基、ヘプタフルオロペンチル基、ノナフルオロヘキシル基、ヘキサフルオロブチル基、ヘプタフルオロブチル基、オクタフルオロペンチル基、ノナフルオロペンチル基、ドデカフルオロヘプチル基、トリデカフルオロヘプチル基、ドデカフルオロオクチル基、トリデカフルオロオクチル基、ヘキサデカフルオロデシル基、ヘプタデカフルオロデシル基、テトラフルオロプロピル基、ペンタフルオロプロピル基、テトラデカフルオロオクチル基、ペンタデカフルオロオクチル基、オクタデカフルオロデシル基、およびノナデカフルオロデシル基などの炭素数１〜２０のフルオロアルキル基とフェニル基である。これらの中で、医療デバイスに良好な機械物性と高酸素透過性を与えるという観点から最も好ましいのは、メチル基である。
【００３４】
基材において、成分Ａは１種類のみ用いてもよいし、２種類以上組み合わせて用いてもよい。医療デバイスの基材が適当な量の成分Ａを含有することにより、基材表面にカチオン性官能基が出現し、コーティング層を何層も重ねることなく、濡れ性および易滑性をデバイスに付与できるコート剤を基材に静電吸着または化学的に反応させやすくなり、コート層の数を最小限に抑えることが可能となる。
【００３５】
本発明の医療デバイスの好ましい態様として、前記基材が、前記成分に加えて、１分子あたり１個以上の重合性官能基を有し、数平均分子量が１００以上の直鎖状ポリシロキサン化合物である成分を含む共重合体を主成分とすることが好ましい。以後、「１分子あたり１個以上の重合性官能基を有し、数平均分子量が１００以上の直鎖状ポリシロキサン化合物である成分Ｂ」を「成分Ｂ」と呼ぶ。
【００３６】
成分Ｂは直鎖状であることが好ましい。直鎖状であれば、得られる医療デバイスの形状回復性が向上する。ここで直鎖状とは、重合性基を有する基と結合したケイ素原子を起点とする、一本の線状に連なるＳｉ−（Ｏ−Ｓｉ）ｎ−１−Ｏ−Ｓｉ結合で示される構造を指す（ただし、ｎは２以上の整数を表す）。得られる医療デバイスが十分な形状回復性を得るためには、ｎは３以上の整数が好ましく、４以上がより好ましく、５以上がさらに好ましく、６以上が最も好ましい。
【００３７】
成分Ｂの数平均分子量は１００以上であることが好ましい。成分Ｂの数平均分子量がこの範囲にあることで、柔軟で装用感に優れ、しかも耐折り曲げ性などの機械物性に優れた医療デバイスが得られる。成分Ｂのポリシロキサン化合物の数平均分子量は、耐折り曲げ性などの機械物性により優れた医療デバイスが得られることから、８０００以上がより好ましく、９０００以上であることがさらに好ましく、１００００以上であることがより一層好ましい。一方で、１０００００以下であることが好ましく、７００００以下であることがより好ましく、５００００以下であることがさらに好ましい。成分Ｂの数平均分子量が小さすぎる場合には耐折り曲げ性などの機械物性が低くなる傾向があり、特に６０００未満では耐折り曲げ性が低くなる。成分Ｂの数平均分子量が大きすぎる場合には、柔軟性や透明性が低下する傾向があり好ましくない。
【００３８】
本発明の医療デバイスを低含水性軟質眼用レンズなどに使用する場合、透明性が高いことが好ましい。透明性の基準としては、目視した際に透明で濁りがないことが好ましい。さらに眼用レンズは、レンズ投影機で観察した場合、濁りがほとんど、または、全く観察されないことが好ましく、濁りが全く観察されないことが最も好ましい。
【００３９】
成分Ｂの分散度（質量平均分子量を数平均分子量で除した値）は、６以下が好ましく、３以下がより好ましく、２以下がさらに好ましく、１．５以下が最も好ましい。成分Ｂの分散度が小さい場合、他の成分との相溶性が向上し、得られる医療デバイスの透明性が向上する、得られる医療デバイスに含まれる抽出可能な成分が減る、医療デバイス成型に伴う収縮率が小さくなる、などの利点が生じる。医療デバイスが眼用レンズである場合、レンズ成型に伴う収縮率は、レンズ成型比＝［レンズ直径］／［モールドの空隙部の直径］で評価することができる。レンズ成型比は、１に近いほど高品位のレンズを安定に製造することが容易となる。成型比は０．８５〜２．０の範囲が好ましく、０．９〜１．５の範囲がより好ましく、０．９１〜１．３の範囲が最も好ましい。
【００４０】
成分Ｂの重合性官能基としては、ラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。成分Ｂが分子内に２個以上の重合性官能基を有する場合、分子内に有する重合性官能基は、同一または異なる重合性官能基であってよい。
【００４１】
また、成分Ｂの重合性官能基は、良好な機械物性の医療デバイスが得られやすいことから、成分Ａの重合性官能基と共重合可能であることがより好ましい。成分Ａと成分Ｂが均一に共重合されることで良好な表面特性を有する医療デバイスが得られやすいことから、成分Ａの重合性官能基と同一であることがさらに好ましい。成分Ｂの重合性官能基と成分Ａの重合性官能基が、ともに（メタ）アクリロイル基であることが最も好ましい。
【００４２】
成分Ｂとしては、下記式（Ｂ１）の構造を有するものが好ましい。
【００４３】
【化３】
2014163959.tif 000004
【００４４】
式（Ｂ１）中、Ｘはそれぞれ独立に重合性官能基を表す。
【００４５】
Ｘとしては、ラジカル重合可能な官能基が好ましく、炭素炭素二重結合を有するものが好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。Ｒ１〜Ｒ９はそれぞれ独立に、炭素数１〜２０のアルキル基、フェニル基、および炭素数１〜２０のフルオロアルキル基から選ばれた置換基を表す。
【００４６】
Ｒ１〜Ｒ９の好適な具体例は、メチル基、エチル基、プロピル基、イソプロピル基、ブチル基、ｔ−ブチル基、デシル基、ドデシル基、オクタデシル基などの炭素数１〜２０のアルキル基；トリフルオロメチル基、トリフルオロエチル基、トリフルオロプロピル基、テトラフルオロプロピル基、ヘキサフルオロイソプロピル基、ペンタフルオロブチル基、ヘプタフルオロペンチル基、ノナフルオロヘキシル基、ヘキサフルオロブチル基、ヘプタフルオロブチル基、オクタフルオロペンチル基、ノナフルオロペンチル基、ドデカフルオロヘプチル基、トリデカフルオロヘプチル基、ドデカフルオロオクチル基、トリデカフルオロオクチル基、ヘキサデカフルオロデシル基、ヘプタデカフルオロデシル基、テトラフルオロプロピル基、ペンタフルオロプロピル基、テトラデカフルオロオクチル基、ペンタデカフルオロオクチル基、オクタデカフルオロデシル基、およびノナデカフルオロデシル基などの炭素数１〜２０のフルオロアルキル基とフェニル基である。これらの中で、医療デバイスに良好な機械物性と高酸素透過性を与えるという観点から最も好ましいのはメチル基である。
【００４７】
式（Ｂ１）中、ｍおよびｎは、それぞれ独立に０〜１５００の整数を表す。ただしｍとｎは同時に０ではない。ｍとｎの合計値（ｍ＋ｎ）は、８０以上が好ましく、１００以上がより好ましく、１００〜１４００がより好ましく、１２０〜９５０がより好ましく、１３０〜７００がさらに好ましい。
【００４８】
Ｒ１〜Ｒ９が全てメチル基の場合、ｎ＝０であり、ｍは、８０〜１５００が好ましく、１００〜１４００がより好ましく、１２０〜９５０がより好ましく、１３０〜７００がさらに好ましい。この場合、ｍの値は、成分Ａのポリシロキサン化合物の分子量によって決まる。
【００４９】
成分Ｂは１種類のみ用いてもよいし、２種類以上を組み合わせて用いてもよい。
【００５０】
本発明の医療デバイスの基材において、共重合体に含まれる成分Ａと成分Ｂとの質量比は限定されないが、成分Ａは５質量％以上が好ましい。医療デバイスの基材が適当な量の成分Ａを含有することにより、基材表面にカチオン性官能基が出現し、コート剤を静電吸着または化学的に反応させやすくなる。
【００５１】
本発明の医療デバイスの別の好ましい態様として、前記基材が、前記成分Ａ、前記成分Ｂおよび側鎖にアミノ基を有し、アミノ当量が３０００以下のポリシロキサン化合物である成分Ｃを含む共重合体を主成分とすることが好ましい。
【００５２】
成分Ｃは直鎖状であることが好ましい。直鎖状であれば、得られる医療デバイスの形状回復性が向上する。ここで直鎖状とは、重合性基を有する基と結合したケイ素原子を起点とする、一本の線状に連なるＳｉ−（Ｏ−Ｓｉ）ｎ−１−Ｏ−Ｓｉ結合で示される構造を指す（ただし、ｎは２以上の整数を表す）。得られる医療デバイスが十分な形状回復性を得るためには、ｎは３以上の整数が好ましく、４以上がより好ましく、５以上がさらに好ましく、６以上が最も好ましい。
【００５３】
成分Ｃの重合性官能基としては、ラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。成分Ａが分子内に２個以上の重合性官能基を有する場合、分子内に有する重合性官能基は、同一または異なる重合性官能基であってよい。
【００５４】
また、成分Ｃの重合性官能基は、良好な機械物性の医療デバイスが得られやすいことから、成分Ａおよび成分Ｂの重合性官能基と共重合可能であることがより好ましい。成分Ａおよび成分Ｂと成分Ｃが均一に共重合されることで良好な表面特性を有する医療デバイスが得られやすいことから、成分Ａおよび成分Ｂの重合性官能基と同一であることがさらに好ましい。成分Ｃの重合性官能基と成分Ａおよび成分Ｂの重合性官能基が、ともに（メタ）アクリロイル基であることが最も好ましい。
【００５５】
成分Ｃとしては、下記式（Ｃ１）の構造を有するものが好ましい。
【００５６】
【化４】
2014163959.tif 000005
【００５７】
式（Ｃ１）中、Ｘはそれぞれ独立に重合性官能基を表す。
【００５８】
Ｘとしては、ラジカル重合可能な官能基が好ましく、炭素炭素二重結合を有するものが好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などである。これらの中でも高い重合性を有することから（メタ）アクリロイル基が最も好ましい。
【００５９】
Ｒ１〜Ｒ９はそれぞれ独立に、水素、炭素数１〜２０のアルキル基、炭素数１〜２０のアルコキシル基、フェニル基、および炭素数１〜２０のフルオロアルキル基から選ばれた置換基を表す。
【００６０】
Ｒ１〜Ｒ９の好適な具体例は、メチル基、エチル基、プロピル基、イソプロピル基、ブチル基、ｔ−ブチル基、デシル基、ドデシル基、オクタデシル基などの炭素数１〜２０のアルキル基；メトキシ基、エトキシ基、プロポキシ基、ブトキシ基などの炭素数１〜４のアルコキシル基；トリフルオロメチル基、トリフルオロエチル基、トリフルオロプロピル基、テトラフルオロプロピル基、ヘキサフルオロイソプロピル基、ペンタフルオロブチル基、ヘプタフルオロペンチル基、ノナフルオロヘキシル基、ヘキサフルオロブチル基、ヘプタフルオロブチル基、オクタフルオロペンチル基、ノナフルオロペンチル基、ドデカフルオロヘプチル基、トリデカフルオロヘプチル基、ドデカフルオロオクチル基、トリデカフルオロオクチル基、ヘキサデカフルオロデシル基、ヘプタデカフルオロデシル基、テトラフルオロプロピル基、ペンタフルオロプロピル基、テトラデカフルオロオクチル基、ペンタデカフルオロオクチル基、オクタデカフルオロデシル基、およびノナデカフルオロデシル基などの炭素数１〜２０のフルオロアルキル基とフェニル基である。これらの中で、医療デバイスに良好な機械物性と高酸素透過性を与えるという観点から最も好ましいのはメチル基である。
【００６１】
式（Ｃ１）中、ｍおよびｎは、それぞれ独立に０〜１５００の整数を表す。ただしｍとｎは同時に０ではない。ｍとｎの合計値（ｍ＋ｎ）は、８０以上が好ましく、１００以上がより好ましく、１００〜１４００がより好ましく、１２０〜９５０がより好ましく、１３０〜７００がさらに好ましい。
【００６２】
Ｒ１〜Ｒ９が全てメチル基の場合、ｎ＝０であり、ｍは、８０〜１５００が好ましく、１００〜１４００がより好ましく、１２０〜９５０がより好ましく、１３０〜７００がさらに好ましい。この場合、ｍの値は成分Ａのポリシロキサン化合物の分子量によって決まる。
【００６３】
成分Ｃは１種類のみ用いてもよいし、２種類以上を組み合わせて用いてもよい。
【００６４】
本発明の医療デバイスの基材において、共重合体に含まれる成分Ａおよび成分Ｂと成分Ｃとの質量比は特に限定されないが、成分Ｃは５質量％以上が好ましい。医療デバイスの基材が適当な量の成分Ｃを含有することにより、３層未満の酸性ポリマーをコーティングすることで、基材に易滑性を向上させることが出来る。
【００６５】
本発明の医療デバイスの別の好ましい態様として、前記基材が、前記成分Ａ、前記成分Ｂおよびフルオロアルキル基を有する重合性モノマーである成分Ｄを含む共重合体を主成分とすることが好ましく、さらに前記成分Ｃを含有することが好ましい。
【００６６】
成分Ｄはフルオロアルキル基に起因する臨界表面張力の低下により、撥水撥油性の性質を持ち、これにより、医療デバイス表面が涙液中のタンパク質や脂質などの成分によって汚染されることを抑える効果がある。また、成分Ｄは、柔軟で装用感に優れ、しかも耐折り曲げ性などの機械物性に優れた医療デバイスを与える効果がある。成分Ｄのフルオロアルキル基の好適な具体例は、トリフルオロメチル基、トリフルオロエチル基、トリフルオロプロピル基、テトラフルオロプロピル基、ヘキサフルオロイソプロピル基、ペンタフルオロブチル基、ヘプタフルオロペンチル基、ノナフルオロヘキシル基、ヘキサフルオロブチル基、ヘプタフルオロブチル基、オクタフルオロペンチル基、ノナフルオロペンチル基、ドデカフルオロヘプチル基、トリデカフルオロヘプチル基、ドデカフルオロオクチル基、トリデカフルオロオクチル基、ヘキサデカフルオロデシル基、ヘプタデカフルオロデシル基、テトラフルオロプロピル基、ペンタフルオロプロピル基、テトラデカフルオロオクチル基、ペンタデカフルオロオクチル基、オクタデカフルオロデシル基、およびノナデカフルオロデシル基などの炭素数１〜２０のフルオロアルキル基である。より好ましくは、炭素数２〜８のフルオロアルキル基、例えば、トリフルオロエチル基、テトラフルオロプロピル基、ヘキサフルオロイソプロピル基、オクタフルオロペンチル基、およびドデカフルオロオクチル基であり、最も好ましくはトリフルオロエチル基である。
【００６７】
成分Ｄの重合性官能基としてはラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などであるが、これらの中でも高い重合性を有することから（メタ）アクリロイル基が最も好ましい。
【００６８】
柔軟で装用感に優れ、しかも耐折り曲げ性などの機械物性に優れた医療デバイスが得られる効果が大きいことから、成分Ｄとして最も好ましいのは（メタ）アクリル酸フルオロアルキルエステルである。かかる（メタ）アクリル酸フルオロアルキルエステルの具体例としては、トリフルオロエチル（メタ）アクリレート、テトラフルオロエチル（メタ）アクリレート、トリフルオロプロピル（メタ）アクリレート、テトラフルオロプロピル（メタ）アクリレート、ペンタフルオロプロピル（メタ）アクリレート、ヘキサフルオロブチル（メタ）アクリレート、ヘキサフルオロイソプロピル（メタ）アクリレート、ヘプタフルオロブチル（メタ）アクリレート、オクタフルオロペンチル（メタ）アクリレート、ノナフルオロペンチル（メタ）アクリレート、ドデカフルオロペンチル（メタ）アクリレート、ドデカフルオロヘプチル（メタ）アクリレート、ドデカフルオロオクチル（メタ）アクリレート、およびトリデカフルオロヘプチル（メタ）アクリレートが挙げられる。トリフルオロエチル（メタ）アクリレート、テトラフルオロエチル（メタ）アクリレート、ヘキサフルオロイソプロピル（メタ）アクリレート、オクタフルオロペンチル（メタ）アクリレート、ドデカフルオロオクチル（メタ）アクリレートが好ましく用いられる。最も好ましくはトリフルオロエチル（メタ）アクリレートである。成分Ｄは１種類のみ用いてもよいし、２種類以上組み合わせて用いてもよい。
【００６９】
成分Ｄの重合性官能基としてはラジカル重合可能な官能基が好ましく、炭素炭素二重結合を有するものがより好ましい。好ましい重合性官能基の例としては、ビニル基、アリル基、（メタ）アクリロイル基、α−アルコキシメチルアクリロイル基、マレイン酸残基、フマル酸残基、イタコン酸残基、クロトン酸残基、イソクロトン酸残基、およびシトラコン酸残基などであるが、これらの中でも高い重合性を有することから（メタ）アクリロイル基が最も好ましい。
【００７０】
成分Ｄとして、柔軟性や耐折り曲げ性などの機械的特性の改善のために好適な例は、（メタ）アクリル酸アルキルエステル、好ましくはアルキル基の炭素数が１〜２０の（メタ）アクリル酸アルキルエステルであり、その具体例としては、メチル（メタ）アクリレート、エチル（メタ）アクリレート、ｎ−プロピル（メタ）アクリレート、ｎ−ブチル（メタ）アクリレート、ｔｅｒｔ−ブチル（メタ）アクリレート、イソブチル（メタ）アクリレート、ｎ−ヘキシル（メタ）アクリレート、ｎ−オクチル（メタ）アクリレート、２−エチルヘキシル（メタ）アクリレート、ｎ−ヘプチル（メタ）アクリレート、ｎ−ノニル（メタ）アクリレート、ｎ−デシル（メタ）アクリレート、イソデシル（メタ）アクリレート、ｎ−ラウリル（メタ）アクリレート、トリデシル（メタ）アクリレート、ｎ−ドデシル（メタ）アクリレート、シクロペンチル（メタ）アクリレート、シクロヘキシル（メタ）アクリレート、およびｎ−ステアリル（メタ）アクリレート等を挙げることができ、より好ましくは、ｎ−ブチル（メタ）アクリレート、ｎ−オクチル（メタ）アクリレート、ｎ−ラウリル（メタ）アクリレート、ｎ−ステアリル（メタ）アクリレートである。これらの中でアルキル基の炭素数が１〜１０の（メタ）アクリル酸アルキルエステルはさらに好ましい。アルキル基の炭素数が大きすぎると得られる医療デバイスの透明性が低下する場合があり好ましくない。
【００７１】
さらに、機械的性質、表面濡れ性、医療デバイスの寸法安定性などを向上させるためには、所望に応じ、以下に述べるモノマーを成分Ｄとして共重合させることができる。
【００７２】
機械的性質を向上させるためのモノマーとしては、例えばスチレン、ｔｅｒｔ−ブチルスチレン、α−メチルスチレンなどの芳香族ビニル化合物等が挙げられる。
【００７３】
表面濡れ性を向上させるためのモノマーとしては、例えばメタクリル酸、アクリル酸、イタコン酸、２−ヒドロキシエチルメタクリレート、２−ヒドロキシエチルアクリレート、２−ヒドロキシプロピルメタクリレート、２−ヒドロキシプロピルアクリレート、グリセロールメタクリレート、ポリエチレングリコールメタクリレート、Ｎ，Ｎ−ジメチルアクリルアミド、Ｎ−メチルアクリルアミド、Ｎ，Ｎ−ジメチルアミノエチルメタクリレート、メチレンビスアクリルアミド、ダイアセトンアクリルアミド、Ｎ−ビニルピロリドン、Ｎ−ビニルカプロラクタム、Ｎ−ビニルアセトアミド、およびＮ−ビニル−Ｎ−メチルアセトアミド等が挙げられる。中でもＮ，Ｎ−ジメチルアクリルアミド、Ｎ−メチルアクリルアミド、Ｎ，Ｎ−ジメチルアミノエチルメタクリレート、メチレンビスアクリルアミド、ダイアセトンアクリルアミド、Ｎ−ビニルピロリドン、Ｎ−ビニルカプロラクタム、Ｎ−ビニルアセトアミド、およびＮ−ビニル−Ｎ−メチルアセトアミドなどのアミノ基またはアミド基を含有するモノマーが好ましい。特に、Ｎ，Ｎ−ジメチルアミノエチルメタクリレートなどのアミノ基を有するモノマーは、色素との良好な相溶性を有する点で好適である。
【００７４】
医療デバイスの寸法安定性を向上させるためのモノマーとしては、例えばエチレングリコールジメタクリレート、ジエチレングリコールジメタクリレート、トリエチレングリコールジメタクリレート、ポリエチレングリコールジメタクリレート、トリメチロールプロパントリメタクリレート、ペンタエリスリトールテトラメタクリレート、ビスフェノールＡジメタクリレート、ビニルメタクリレート、アクリルメタクリレートおよびこれらのメタクリレート類に対応するアクリレート類、ジビニルベンゼン、トリアリルイソシアヌレート等が挙げられる。
【００７５】
本発明の医療デバイスの基材において、成分Ｄは、１種類のみ用いてもよいし、２種類以上を組み合わせて用いてもよい。
【００７６】
共重合体中における成分Ｄの好ましい含有量は、成分Ａ１００質量部に対して、１０〜５００質量部、より好ましくは２０〜４００質量部、さらに好ましくは２０〜２００質量部である。成分Ｄの使用量が少なすぎる場合は、基材に白濁が生じたり、耐折り曲げ性などの機械物性が不十分になったりする傾向がある。
【００７７】
成分Ｄの好ましい使用量は、成分Ａ、成分Ｂ、成分Ｃの総和を１００質量部とし、これに対して、０．００１〜４００質量部、より好ましくは０．０１〜３００質量部、さらに好ましくは０．０１〜２００質量部、最も好ましくは０．０１〜３０質量部である。成分Ｄの使用量が少なすぎる場合は成分Ｄに期待する効果が得られにくくなる。成分Ｄの使用量が多すぎる場合は得られる医療デバイスに白濁が生じたり耐折り曲げ性などの機械物性が不十分になったりする傾向があり好ましくない。
【００７８】
また、基材に用いる共重合体としては、成分Ａ、成分Ｂおよび成分Ｄに加えて、前記成分Ａ、成分Ｂおよび成分Ｄとは異なる成分（以下成分Ｅ）をさらに共重合させたものを用いてもよい。
【００７９】
成分Ｅとしては、共重合体のガラス転移点を室温あるいは０℃以下に下げるものがよい。これらは凝集エネルギ−を低下させるので、共重合体にゴム弾性と柔らかさを与える効果がある。
【００８０】
本発明の医療デバイスは、紫外線吸収剤、色素、着色剤、湿潤剤、スリップ剤、医薬および栄養補助成分、相溶化成分、抗菌成分、離型剤等の成分（成分Ｃｋ）をさらに含んでいてもよい。上記した成分はいずれも、非反応性形態または共重合形態で含有され得る。
【００８１】
成分Ｃｋを使用する場合、成分Ｃｋの好ましい使用量は、成分Ａ、成分Ｂ、成分Ｃの総和を１００質量部とし、これに対して０．００００１〜１００質量部、より好ましくは０．０００１〜３０質量部、さらに好ましくは０．０００１〜１０質量部である。成分Ｃｋの使用量が少なすぎる場合は、紫外線吸収剤や着色剤などの成分に期待される効果が十分に得られない傾向がある。成分Ｃｋの使用量が多すぎる場合は得られる医療デバイスに白濁が生じる傾向があり好ましくない。
【００８２】
本発明の医療デバイスの基材が紫外線吸収剤を含む場合、装用者の体組織（眼用レンズの場合は眼）を有害紫外線から保護することができる。また、着色剤を含む場合、医療デバイスが着色されて、識別が容易になり、取扱時の利便性が向上する。
【００８３】
上記した成分はいずれも、非反応性形態または共重合形態で含有され得る。上記成分を共重合した場合、すなわち重合性官能基を有する紫外線吸収剤、重合性官能基を有する着色剤などを使用した場合は、該成分が基材に共重合されて固定化されるので溶出の可能性が小さくなるので好ましい。
【００８４】
本発明にかかる医療デバイスの基材の１形態は、共重合成分として、紫外線吸収剤および着色剤から選ばれる成分（成分Ｃｋ）、２種類以上の成分Ｄ、成分Ａ、成分Ｂおよび成分Ｃを含むことが好ましい。その場合、成分Ｄとしては、炭素数１〜１０の（メタ）アクリル酸アルキルエステルから少なくとも１種類、前記表面濡れ性を向上させるためのモノマーから少なくとも１種類が選ばれることが好ましい。成分Ｄを２種類以上使用することにより、紫外線吸収剤や着色剤との親和性が増し、透明な基材を得ることが容易になる。
【００８５】
紫外線吸収剤を用いる場合、その好ましい使用量は、成分Ａ、成分Ｂ、成分Ｃの総和を１００質量部とし、これに対して０．０１〜２０質量部、より好ましくは０．０５〜１０質量部、さらに好ましくは０．１〜２質量部である。着色剤を用いる場合、その好ましい使用量は、成分Ａ、成分Ｂ、成分Ｃの総和を１００質量部とし、これに対して０．００００１〜５質量部、より好ましくは０．０００１〜１質量部、さらに好ましくは０．０００１〜０．５質量部である。紫外線吸収剤や着色剤の含有量が少なすぎる場合は、紫外線吸収効果や着色効果が得られにくくなる。逆に、多すぎる場合はこれらの成分を基材中に溶解せしめることが難しくなる。
【００８６】
基材は、高い酸素透過性を有するため、および、表面にコーティングされるポリマーとの間に共有結合を介さずに強固な密着性を得るために、ケイ素原子を５質量％以上含むことが好ましい。ケイ素原子の含有量（質量％）は、乾燥状態の基材質量を基準（１００質量％）として算出される。基材のケイ素原子含有率は５質量％〜３６質量％が好ましく、７質量％〜３０質量％がより好ましく、１０質量％〜３０質量％がさらに好ましく、１２質量％〜２６質量％が最も好ましい。ケイ素原子の含有率が大きすぎる場合は弾性率が大きくなる場合があり好ましくない。
【００８７】
基材におけるケイ素原子の含有量は以下の方法で測定することができる。十分乾燥した基材を白金るつぼに秤取し、硫酸を加えてホットプレートおよびバーナーで加熱灰化する。灰化物を炭酸ナトリウムで融解し、水を加えて加熱溶解した後、硝酸を加え水で定容する。この溶液について、ＩＣＰ発光分光分析法によりケイ素原子を測定し、基材中の含有量を求める。
【００８８】
医療デバイスの基材、すなわちレンズ形状やシート形状の成型体を製造する方法としては、公知の方法を使用することができる。例えば、いったん、丸棒や板状の重合体を得て、これを切削加工等によって所望の形状に加工する方法、モールド重合法、およびスピンキャスト重合法などを使用することができる。医療デバイスを切削加工で得る場合には、低温での冷凍切削が好適である。
【００８９】
一例として、成分Ａを含む原料組成物をモールド重合法により重合して眼用レンズを製造する方法について、次に説明する。まず、一定の形状を有する２枚のモールド部材間の空隙に原料組成物を充填する。モールド部材の材料としては、樹脂、ガラス、セラミックス、金属等が挙げられる。光重合を行う場合は光学的に透明な素材が好ましいので、樹脂またはガラスが好ましく使用される。モールド部材の形状や原料組成物の性状によっては、眼用レンズに一定の厚みを与え、かつ、空隙に充填した原料組成物の液モレを防止するために、ガスケットを用いてもよい。空隙に原料組成物を充填したモールドに、続いて紫外線、可視光線またはこれらの組み合わせなどの活性光線を照射するか、もしくはオーブンや液槽中などで加熱することにより、充填した原料組成物を重合する。２通りの重合方法を併用する方法もありうる。すなわち、光重合の後に加熱重合、または加熱重合後に光重合することもできる。光重合の具体的態様としては、例えば水銀ランプや紫外線ランプ（例えばＦＬ１５ＢＬ、東芝）の光のような紫外線を含む光を短時間（通常は１時間以下）照射する方法が挙げられる。熱重合を行う場合には、組成物を室温付近から徐々に昇温し、数時間ないし数十時間かけて６０℃〜２００℃の温度まで高めて行く条件が、眼用レンズの光学的な均一性および品位を保持し、かつ再現性を高めるために好まれる。
【００９０】
重合においては、重合をしやすくするために過酸化物やアゾ化合物に代表される熱重合開始剤または光重合開始剤を添加することが好ましい。熱重合を行う場合は、所望の反応温度において最適な分解特性を有するものが選択される。一般的には、１０時間半減期温度が４０〜１２０℃のアゾ系開始剤および過酸化物系開始剤が好適である。光重合を行う場合の光開始剤としてはカルボニル化合物、過酸化物、アゾ化合物、硫黄化合物、ハロゲン化合物、および金属塩などを挙げることができる。これらの重合開始剤は単独または混合にて用いられる。重合開始剤の量は、重合混合物に対し最大で５質量％までが好ましい。
【００９１】
重合する際は、重合溶媒を使用することができる。溶媒としては有機系、無機系の各種溶媒が適用可能である。溶媒の例としては、水；メチルアルコール、エチルアルコール、ノルマルプロピルアルコール、イソプロピルアルコール、ノルマルブチルアルコール、イソブチルアルコール、ｔ−ブチルアルコール、ｔ−アミルアルコール、テトラヒドロリナロール、エチレングリコール、ジエチレングリコール、トリエチレングリコール、テトラエチレングリコールおよびポリエチレングリコール等のアルコール系溶媒；メチルセロソルブ、エチルセロソルブ、イソプロピルセロソルブ、ブチルセロソルブ、プロピレングリコールモノメチルエーテル、ジエチレングリコールモノメチルエーテル、トリエチレングリコールモノメチルエーテル、ポリエチレングリコールモノメチルエーテル、エチレングリコールジメチルエーテル、ジエチレングリコールジメチルエーテル、トリエチレングリコールジメチルエーテルおよびポリエチレングリコールジメチルエーテル等のグリコールエーテル系溶媒；酢酸エチル、酢酸ブチル、酢酸アミル、乳酸エチルおよび安息香酸メチル等のエステル系溶媒；ノルマルヘキサン、ノルマルヘプタンおよびノルマルオクタン等の脂肪族炭化水素系溶媒；シクロへキサンおよびエチルシクロへキサン等の脂環族炭化水素系溶媒；アセトン、メチルエチルケトンおよびメチルイソブチルケトン等のケトン系溶媒；ベンゼン、トルエンおよびキシレン等の芳香族炭化水素系溶媒；並びに石油系溶媒が挙げられる。これらの溶媒は単独で用いてもよく、また２種以上を混合して用いてもよい。
【００９２】
本発明の医療デバイスは、基材表面の少なくとも一部に、酸性ポリマーおよび塩基性ポリマーからなる層（以下、コーティング層と呼ぶ）が形成されていることが必要である。コーティング層を有することで、医療デバイスの表面に良好な濡れ性と易滑性が付与され、優れた装用感を与えることができる。
【００９３】
発明者らは、本発明の医療デバイスが、低含水性であっても、少なくても１回の酸性ポリマー溶液による処理のみで、医療デバイス表面に十分な濡れ性、易滑性および防汚性を付与することが可能であることを見出した。これにより、本発明の医療デバイスは、従来の医療デバイスの使用用途の一例である低含水性軟質眼用レンズにおいて問題とされていた、装用時に角膜に貼り付く現象を大幅に低減ないし回避することができる。
【００９４】
コーティング層は、基材との間に共有結合を有する必要はなく、むしろ簡便な工程での製造が可能とするため、コーティング層と基材との間に共有結合を有さず、かつ実用的な耐久性を有することが好ましい。
【００９５】
コーティング層は、下記に詳細に説明する酸性ポリマー水溶液、および塩基性ポリマー水溶液で基材表面を処理することにより形成することが好ましい。
【００９６】
本発明は、反応性アミン官能基を有するポリシロキサンを医療デバイス基材成分に含めることで、塩基性ポリマーの添加を省略することができる。前述の医療デバイス基材のコーティング層は、１種以上の酸性ポリマー溶液による処理を１回以上行うことにより形成することが可能である。ただし、１種以上の塩基性ポリマー溶液による処理を１回以上行うことを排除するものではない。上記した従来技術において、コーティング層として、１種以上の酸性ポリマー、および１種以上の塩基性ポリマーを積層することで濡れ性等の機能を発現していたが、本発明に係る医療デバイス基材においてはこの限りではなく、選択する酸性ポリマーによっては、１回の酸性ポリマー溶液による処理のみで、易滑性と水濡れ性を付与することが可能である。
【００９７】
酸性ポリマーとしては、酸性を有する複数の基をポリマー鎖に沿って有するホモポリマーまたは共重合ポリマーを好適に用いることができる。酸性を有する基としては、カルボキシル基、スルホン酸基およびこれらの塩が好適であり、カルボキシル基およびその塩が最も好適である。たとえば、このような酸性ポリマーの好適な例は、ポリメタクリル酸、ポリアクリル酸、ポリ（ビニル安息香酸）、ポリ（チオフェン−３−酢酸）、ポリ（４−スチレンスルホン酸）、ポリビニルスルホン酸、ポリ（２−アクリルアミド−２−メチルプロパンスルホン酸）およびこれらの塩などである。以上はホモポリマーの例であるが、これらの共重合体（すなわち前記酸性ポリマーを構成する酸性モノマーどうしの共重合体、あるいは酸性モノマーと他のモノマーの共重合体）も好適に用いることができる。
【００９８】
酸性ポリマーが共重合体である場合、該共重合体を構成する酸性モノマーとしては、重合性の高さという点でアリル基、ビニル基、および（メタ）アクリロイル基を有するモノマーが好ましく、（メタ）アクリロイル基を有するモノマーが最も好ましい。該共重合体を構成する酸性モノマーとして好適なものを例示すれば、（メタ）アクリル酸、ビニル安息香酸、スチレンスルホン酸、ビニルスルホン酸、２−アクリルアミド−２−メチルプロパンスルホン酸、およびこれらの塩である。これらの中で、（メタ）アクリル酸、２−アクリルアミド−２−メチルプロパンスルホン酸、およびこれらの塩がより好ましく、最も好ましいのは（メタ）アクリル酸、およびその塩である。
【００９９】
塩基性ポリマーを用いる場合、塩基性を有する複数の基をポリマー鎖に沿って有するホモポリマーまたは共重合ポリマーを好適に用いることができる。塩基性を有する基としてはアミノ基およびその塩が好適である。たとえば、このような塩基性ポリマーの好適な例は、ポリ（アリルアミン）、ポリ（ビニルアミン）、ポリ（エチレンイミン）、ポリ（ビニルベンジルトリメチルアミン）、ポリアニリン、ポリ（アミノスチレン）、ポリ（Ｎ，Ｎ−ジアルキルアミノエチルメタクリレート）などのアミノ基含有（メタ）アクリレート重合体、ポリ（Ｎ，Ｎ−ジメチルアミノプロピルアクリルアミド）などのアミノ基含有（メタ）アクリルアミド重合体およびこれらの塩などである。以上はホモポリマーの例であるが、これらの共重合体（すなわち前記塩基性ポリマーを構成する塩基性モノマーどうしの共重合体、あるいは塩基性モノマーと他のモノマーの共重合体）も好適に用いることができる。
【０１００】
塩基性ポリマーが共重合体である場合、該共重合体を構成する塩基性モノマーとしては、重合性の高さという点でアリル基、ビニル基、および（メタ）アクリロイル基を有するモノマーが好ましく、（メタ）アクリロイル基を有するモノマーが最も好ましい。該共重合体を構成する塩基性モノマーとして好適なものを例示すれば、アリルアミン、ビニルアミン（前駆体としてＮ−ビニルカルボン酸アミド）、ビニルベンジルトリメチルアミン、アミノ基含有スチレン、アミノ基含有（メタ）アクリレート、アミノ基含有（メタ）アクリルアミド、およびこれらの塩である。これらの中でも重合性の高さからアミノ基含有（メタ）アクリレート、アミノ基含有（メタ）アクリルアミド、およびこれらの塩がより好ましく、Ｎ，Ｎ−ジメチルアミノエチルメタクリレート、Ｎ，Ｎ−ジメチルアミノプロピルアクリルアミド、およびこれらの塩が最も好ましい。
【０１０１】
塩基性ポリマーは、第四級アンモニウム構造を有するポリマーであってもよい。第四級アンモニウム構造を有するポリマー化合物は、医療デバイスのコーティングに使用されると、医療デバイスに抗微生物性を付与することができる。
【０１０２】
前記塩基性モノマーあるいは酸性モノマーと他のモノマーの共重合体を用いる場合、その共重合比率は［塩基性モノマーあるいは酸性モノマーのモル数］／［他のモノマーのモル数］が、１／９９〜９９／１が好ましく、２／９８〜９０／１０がより好ましく、１０／９０〜８０／２０がさらに好ましい。共重合比率がこの範囲にある場合に、易滑性や涙液に対する防汚性などの機能を発現しやすくなる。
【０１０３】
酸性ポリマーまたは塩基性ポリマーを製造する方法としては、公知の方法を使用することができる。例えば、上記した所定の割合で、溶媒中にモノマーを配合し、重合開始剤を添加後、不活性媒体の存在下、還流しながら所定温度で重合反応を行う。反応により得られた反応物は、溶媒に浸漬して、未反応のモノマー成分を除去した後、洗浄、乾燥して重合体を得る。該方法で、ホモポリマーまたは２元以上のコポリマーを製造することができる。
【０１０４】
コーティング層の種々の特性、たとえば厚さを変えるために、酸性ポリマーおよび塩基性ポリマーの分子量を変えることができる。具体的には、分子量を増すと、一般にコーティング層の厚さは増す。しかし、分子量が大きすぎる場合、粘度増大により取り扱い難さが増す可能性がある。そのため、本発明で使用される酸性ポリマーまたは塩基性ポリマーは、２０００〜１５００００の分子量を有することが好ましい。より好ましくは、分子量５０００〜１０００００であり、さらに好ましくは、７５０００〜１０００００である。酸性ポリマーおよび塩基性ポリマーの分子量は、ゲル浸透クロマトグラフィー法（水系溶媒）で測定されるポリエチレングリコール換算の質量平均分子量である。
【０１０５】
コーティング層の塗布は、たとえばＷＯ９９／３５５２０、ＷＯ０１／５７１１８または米国特許公報第２００１−００４５６７６号に記載されているような多数の方法で達成することができる。
【０１０６】
本発明の医療デバイスは、基材表面の少なくとも一部に、酸性ポリマーを含む層（以下、コーティング層と呼ぶ）が形成されているが、該層内の少なくとも一部が架橋されていても良い。また、本発明の医療デバイスにおいては、上記基材と上記層との間で少なくとも一部が架橋されていても良い。ここで、架橋とは、ポリマー同士が自らの官能基または架橋剤を用いて橋架け構造を作って結合することである。
【０１０７】
上記架橋は、基材に少なくとも酸性ポリマーを付着させた状態で放射線を照射することにより生じさせることができる。放射線は、各種のイオン線、電子線、陽電子線、エックス線、γ線、中性子線が好ましく、より好ましくは電子線およびγ線である。最も好ましくはγ線である。
【０１０８】
上述のようにコーティング層内やコーティング層と基材との間で架橋を生じさせることにより、レンズの表面に良好な濡れ性と易滑性が付与され、優れた装用感を与えることができる。一方で、放射線照射により基材内部にも架橋を生じ、医療デバイスが硬くなりすぎる場合がある。その場合は基材中の成分Ａを適宜、成分Ｄに置き換えて共重合することにより、基材内部の過度の架橋を抑制することができる。
【０１０９】
ここで、酸性ポリマー水溶液または塩基性ポリマー水溶液は、通常、１種のポリマーを含有する溶液である。ここで、１種とは、構成するモノマー種が同一のポリマー群を意味する。ただし、構成するモノマー種が同一であっても、配合比を変えて合成したポリマーは１種ではない。１種（同一）のポリマーの溶液であっても、濃度が異なる溶液は１種とはみなさない。
【０１１０】
本発明の医療デバイスの弾性率（引張弾性率）は、０．０１ＭＰａ以上が好ましく、０．１ＭＰａ以上がより好ましく、０．１ＭＰａ以上がさらに好ましく、０．２以上ＭＰａがよりいっそう好ましく、また、１．０ＭＰａ以下が好ましく、０．８ＭＰａ以下がより好ましく、０．７ＭＰａ以下がさらに好ましく、０．６ＭＰａ以下がよりいっそう好ましく、０．２〜０．５５ＭＰａの範囲が最も好ましいが、この限りではない。弾性率が低くすぎると、軟らかすぎてハンドリングが難しくなる傾向がある。弾性率が高すぎると、硬すぎて、患者の皮膚に接触した際やレンズを装着した際の装用感が悪くなる傾向がある。弾性率１ＭＰａ以下になると良好な装用感が得られるので好ましい。弾性率は、湿潤状態の試料にて測定される。
【０１１１】
本発明の医療デバイスの伸度（引張破断伸度）は１００％以上が好ましく、２００％以上がより好ましく、また、１０００％以下が好ましく、７００％以下がより好ましい。伸度が小さいと、医療デバイスが破れやすくなるので好ましくない。伸度が大きすぎる場合には、医療デバイスが変形しやすくなる傾向があり好ましくない。伸度は、湿潤状態の試料にて測定される。
【０１１２】
本発明の医療デバイスは、表面の濡れ性に優れることが、生体への馴染みという観点から重要である。特に眼用レンズの場合、装用者の角膜への貼り付きを防止する観点から、動的接触角（前進時、浸漬速度：０．１ｍｍ／ｓｅｃ）が１００゜以下であることが好ましく、９０゜以下がより好ましく、８０゜以下がさらに好ましい。動的接触角がさらに低い範囲はよりいっそう好ましいといえ、６５゜以下が好ましく、６０゜以下がより好ましく、５５゜以下がさらに好ましく、５０゜以下が一層好ましく、４５゜以下が最も好ましい。動的接触角は、リン酸緩衝液による湿潤状態の試料にて、リン酸緩衝液に対して測定される。
【０１１３】
また、本発明の医療デバイスは、表面の濡れ性に優れることが生体への馴染みという観点から重要である。かかる観点から、医療デバイスの表面の液膜保持時間が長いことが好ましい。ここで、液膜保持時間とは、リン酸緩衝液に浸漬した医療デバイスを液から引き上げ、空中に表面（眼用レンズの場合は直径方向）が垂直になるように保持した際に、医療デバイス表面の液膜が切れずに保持される時間である。液膜保持時間は、５秒以上が好ましく、１０秒以上がさらに好ましく、２０秒以上が最も好ましい。ここで直径とは、レンズの縁部が構成する円の直径である。また、液膜保持時間はリン酸緩衝液による湿潤状態の試料にて測定される。
【０１１４】
また、体組織の表面に接触した際の動きを円滑にする観点、特に眼用レンズの場合に装用者の角膜への貼り付きを防止する観点から、医療デバイスの表面が優れた易滑性を有することが好ましい。易滑性を表す指標の一つとして表面摩擦係数が挙げられ、この係数が小さい方が好ましい。具体的には、実施例にて後述するリン酸塩緩衝液による湿潤時の表面摩擦係数（ＭＩＵ）が２以下であることが好ましく、１．６以下がより好ましく、１以下がさらに好ましい。表面摩擦係数が小さいほど表面摩擦が小さく、生体（例えばコンタクトレンズの場合は角膜や眼瞼結膜）との間に擦れが生じたときに生体に与える影響が小さくなる。その意味では、表面摩擦係数は１以下が好ましく、０．８以下がより好ましく、０．６以下が最も好ましい。
【０１１５】
本発明の医療デバイスは、患者の体組織（眼用レンズの場合は眼）への大気からの酸素供給の観点から、高い酸素透過性を有することが好ましい。酸素透過係数[×１０−１１（ｃｍ２／ｓｅｃ）ｍＬＯ２／（ｍＬ・ｈＰａ）]は５０以上が好ましく、１００以上がより好ましく、２００以上がさらに好ましく、３００以上が最も好ましい。ただし、酸素透過性を高すぎると機械物性などの他の物性に悪影響が出る場合があり好ましくない。酸素透過係数は、乾燥状態の試料にて測定される。
【０１１６】
さらに、医療デバイスの防汚性は、ムチン付着、脂質（パルミチン酸メチル）付着、および人工涙液浸漬試験により評価することができ、これらの評価による付着量が少ないものほど、装用感に優れるとともに、細菌繁殖リスクが低減されるために好ましい。例えば、ムチン付着量としては５μｇ／ｃｍ２以下が好ましく、４μｇ／ｃｍ２以下がより好ましく、３μｇ／ｃｍ２以下が最も好ましい。
【実施例】
【０１１７】
以下、実施例により本発明を具体的に説明するが、本発明はこれによって限定されるものではない。
（分析方法および評価方法）
本明細書において、湿潤状態とは、試料を室温（２５℃）の純水またはリン酸塩緩衝液中に２４時間以上浸漬した状態を意味する。湿潤状態での物性値の測定は、試料を純水またはリン酸緩衝液中から取り出し、表面水分を拭き取った後、可及的速やかに実施される。
【０１１８】
また、本明細書においてリン酸塩緩衝液とは、Dulbecco’s PBS(-)にEDTA・2NAを加えた溶液である。具体的には塩化ナトリウム８ｇ、塩化カリウム０．２ｇ、リン酸水素二ナトリウム１．２ｇ、リン酸二水素カリウム０．２ｇ、およびエデト酸ナトリウム０．５ｇを純水に溶かして１０００ｍＬとした水溶液である。
（１）濡れ性
コンタクトレンズ形状の試験片を、室温で容器中のリン酸緩衝液中に２４時間以上浸漬した。試験片とリン酸緩衝液の入ったビーカーを超音波洗浄器にかけた（１分間）。試験片をリン酸緩衝液から引き上げ、空中に直径方向が垂直になるように保持した際の表面の様子を目視観察し、下記の基準で判定した。ここで直径とはコンタクトレンズの縁部が形成する円の直径である。
Ａ：表面の液膜が２０秒以上保持する
Ｂ：表面の液膜が１０秒以上２０秒未満で切れる
Ｃ：表面の液膜が５秒以上１０秒未満で切れる
Ｄ：表面の液膜が１秒以上５秒未満で切れる
Ｅ：表面の液膜が瞬時に切れる（１秒未満）。
（２）易滑性
易滑性は湿潤状態のサンプル（コンタクトレンズ形状）を人差し指で５回擦った時の官能評価で行った。
Ａ：非常に優れた易滑性がある
Ｂ：ＡとＣの中間程度の易滑性がある
Ｃ：中程度の易滑性がある
Ｄ：易滑性がほとんど無い（ＣとＥの中間程度）
Ｅ：易滑性が無い。
（３）コーティング用ポリマーのＧＰＣ測定条件
装置：島津製作所製  Ｐｒｏｍｉｎｅｎｃｅ  ＧＰＣシステム
ポンプ：ＬＣ−２０ＡＤ
オートサンプラ：ＳＩＬ−２０ＡＨＴ
カラムオーブン：ＣＴＯ−２０Ａ
検出器：ＲＩＤ−１０Ａ
カラム：東ソー社製ＧＭＰＷＸＬ（内径７．８ｍｍ×３０ｃｍ、粒子径１３μｍ）
溶媒：水／メタノール＝１／１（０．１Ｎ硝酸リチウム添加）
流速：０．５ｍＬ／分
測定時間：３０分
サンプル濃度：０．１質量％
注入量：１００μＬ
標準サンプル：Ａｇｉｌｅｎｔ社製ポリエチレンオキシド標準サンプル（０．１ｋＤ〜１２５８ｋＤ）。
合成例１
＜ＣＰＤＡ：Ｎ，Ｎ−ジメチルアクリルアミド／アクリル酸（モル比２／１）＞
５００ｍＬ三口フラスコにＮ，Ｎ−ジメチルアクリルアミド（５９．５０ｇ、０．６００ｍｏｌ）、アクリル酸（２１．６２ｇ、０．３００ｍｏｌ）、純水（３２５．２０ｇ）、重合開始剤ＶＡ−０６１（和光純薬、０．１４０８ｇ、０．５６２ｍｍｏｌ）、２−メルカプトエタノール（４３．８μＬ、０．６３ｍｍｏｌ）を加え、三方コック、還流冷却管、温度計およびメカニカルスターラを装着した。モノマー濃度は２０質量％であった。三口フラスコ内部を真空ポンプで脱気して、アルゴン置換を３回繰り返した後、混合物を５０℃で０．５時間撹拌し、その後７０℃に昇温して、６．５時間撹拌した。重合終了後、重合反応液をエバポレータで４００ｇまで濃縮し、２−プロパノール／ｎ−ヘキサン＝５００ｍＬ／５００ｍＬ中に注ぎ入れて静置後、上澄み液をデカンテーションで除いた。得られた固形分を２−プロパノール／ｎ−ヘキサン＝２５０ｍＬ／２５０ｍＬで３回洗浄した。固形分を真空乾燥機で６０℃、一晩乾燥させた。液体窒素を入れ、スパチュラで破砕した後、真空乾燥機で６０℃、３時間乾燥させた。このようにして得られた共重合体の分子量はＭｎ：５５ｋＤ、Ｍｗ：１９２ｋＤ（Ｍｗ／Ｍｎ＝３．５）であった。
（ＣＰＤＡ溶液の調製）
合成例１で得られたＣＰＤＡ共重合体を、純水に溶解して１質量％水溶液とした。ここで、純水とは逆浸透膜で濾過して精製した水を表す。
実施例１
成分Ａとして下記式（Ａ３）
【０１１９】
【化５】
2014163959.tif 000006
【０１２０】
で表される両末端がメタクリロイル基であり、１級アミンおよび2級アミンを同一の側鎖に有し、この側鎖を分子内に1個以上有するポリシロキサン化合物である成分Ａを５質量部、
成分Ｂとして下記式（Ｂ２）
【０１２１】
【化６】
2014163959.tif 000007
【０１２２】
で表される両末端にメタクリロイル基を有するポリジメチルシロキサン（ＦＭ７７２６、チッソ、質量平均分子量２９ｋＤ、数平均分子量２６ｋＤ）を４０質量部、成分Ｄとしてトリフルオロエチルアクリレート（ビスコート３Ｆ、大阪有機化学工業）を４１質量部、成分Ｃｋとして重合性基を有する紫外線吸収剤（ＲＵＶＡ−９３、大塚化学）を１質量部、重合開始剤“イルガキュア”（登録商標）８１９（チバ・スペシャルティ・ケミカルズ、１質量部）およびｔ−アミルアルコール（２０質量部）を混合し撹拌した。
【０１２３】
メンブレンフィルター（０．４５μｍ）でろ過して不溶分を除いてモノマー混合物を得た。透明樹脂（ポリ４−メチルペンテン−１）製のコンタクトレンズ用モールドに、モノマー混合物を注入し、蛍光ランプ（東芝、ＦＬ−８Ｄ、昼光色、８Ｗ、２本）を用いて光照射（８０００ルクス、２０分間）して重合した。重合後に、モールドごと１００質量％イソプロピルアルコール水溶液中に浸漬して、モールドからコンタクトレンズ形状の成型体を剥離した。得られた成型体を、大過剰量の１００質量％イソプロピルアルコール水溶液に６０℃、２時間浸漬した。成型体を密閉バイアル瓶中のリン酸緩衝液に浸漬した状態で入れ、１２１℃、３０分間、オートクレーブ滅菌を行った。得られた成型体は、縁部の直径約１４ｍｍ、中心部厚み約０．０７ｍｍであった。得られた成型体の含水率は１％未満であった。
実施例２〜４
成分Ａの一般式を式（Ａ４）に示し、当該式中のＹ，ｍ，ｎについて下記の表１に示した通りに変更した以外は、実施例１と全く同様にして成型体を得た。成型体の含水率はいずれも１％未満であった。
【０１２４】
【化７】
2014163959.tif 000008
【０１２５】
【表１】
2014163959.tif 000009
【０１２６】
実施例５
成分Ａとして下記式（Ａ５）
【０１２７】
【化８】
2014163959.tif 000010
【０１２８】
で表される両末端がメタクリロイル基であり、同一の側鎖に１級アミンおよび2級アミンの両方を有し、この側鎖を1個以上有するポリシロキサン化合物である成分Ａを５質量部、
成分Ｂとして下記式（Ｂ３）
【０１２９】
【化９】
2014163959.tif 000011
【０１３０】
で表される両末端にメタクリロイル基を有するポリジメチルシロキサン（ＦＭ７７２６、チッソ、質量平均分子量２９ｋＤ、数平均分子量２６ｋＤ）を４０質量部、成分Ｃとして下記式（Ｃ３）
【０１３１】
【化１０】
2014163959.tif 000012
【０１３２】
で表される片末端がメタクリロイル基であり、側鎖にアミノ基を有するポリシロキサン化合物（数平均分子量１５０００）を１０質量部、成分Ｄとしてトリフルオロエチルアクリレート（ビスコート３Ｆ、大阪有機化学工業）を３１質量部、成分Ｃｋとして重合性基を有する紫外線吸収剤（ＲＵＶＡ−９３、大塚化学）を１質量部、重合開始剤“イルガキュア（登録商標）”８１９（チバ・スペシャルティ・ケミカルズ、１質量部）およびｔ−アミルアルコール（２０質量部）を混合し撹拌した。
【０１３３】
メンブレンフィルター（０．４５μｍ）でろ過して不溶分を除いてモノマー混合物を得た。透明樹脂（ポリ４−メチルペンテン−１）製のコンタクトレンズ用モールドに、モノマー混合物を注入し、蛍光ランプ（東芝、ＦＬ−８Ｄ、昼光色、８Ｗ、２本）を用いて光照射（８０００ルクス、２０分間）して重合した。重合後に、モールドごと１００質量％イソプロピルアルコール水溶液中に浸漬して、モールドからコンタクトレンズ形状の成型体を剥離した。得られた成型体を、大過剰量の１００質量％イソプロピルアルコール水溶液に６０℃、２時間浸漬した。成型体を密閉バイアル瓶中のリン酸緩衝液に浸漬した状態で入れ、１２１℃、３０分間、オートクレーブ滅菌を行った。得られた成型体は、縁部の直径約１４ｍｍ、中心部厚み約０．０７ｍｍであった。得られた成型体の含水率は１％未満であった。
実施例６〜８
成分Ａの一般式を式（Ａ５）に示し、式（Ａ５）中のＹ，ｍ，ｎについて下記の表２に示した通りに変更した以外は、実施例１と全く同様にして成型体を得た。成型体の含水率はいずれも１％未満であった。
【０１３４】
【化１１】
2014163959.tif 000013
【０１３５】
【表２】
2014163959.tif 000014
【０１３６】
比較例１
成分Ｂとして下記式（Ｂ４）
【０１３７】
【化１２】
2014163959.tif 000015
【０１３８】
で表される両末端にメタクリロイル基を有するポリジメチルシロキサン（ＦＭ７７２６、チッソ、質量平均分子量２９ｋＤ、数平均分子量２６ｋＤ）を４０質量部、成分Ｄとしてトリフルオロエチルアクリレート（ビスコート３Ｆ、大阪有機化学工業）を４６質量部、成分Ｃｋとして重合性基を有する紫外線吸収剤（ＲＵＶＡ−９３、大塚化学）を１質量部、重合開始剤“イルガキュア”（登録商標）８１９（チバ・スペシャルティ・ケミカルズ、１質量部）およびｔ−アミルアルコール（２０質量部）を混合し撹拌した。
【０１３９】
メンブレンフィルター（０．４５μｍ）でろ過して不溶分を除いてモノマー混合物を得た。透明樹脂（ポリ４−メチルペンテン−１）製のコンタクトレンズ用モールドに、モノマー混合物を注入し、蛍光ランプ（東芝、ＦＬ−８Ｄ、昼光色、８Ｗ、２本）を用いて光照射（８０００ルクス、２０分間）して重合した。重合後に、モールドごと１００質量％イソプロピルアルコール水溶液中に浸漬して、モールドからコンタクトレンズ形状の成型体を剥離した。得られた成型体を、大過剰量の１００質量％イソプロピルアルコール水溶液に６０℃、２時間浸漬した。成型体を密閉バイアル瓶中のリン酸緩衝液に浸漬した状態で入れ、１２１℃、３０分間、オートクレーブ滅菌を行った。得られた成型体は、縁部の直径約１４ｍｍ、中心部厚み約０．０７ｍｍであった。得られた成型体の含水率は１％未満であった。
比較例２
成分Ｂとして下記式（Ｂ５）
【０１４０】
【化１３】
2014163959.tif 000016
【０１４１】
で表される両末端にメタクリロイル基を有するポリジメチルシロキサン（ＦＭ７７２６、チッソ、質量平均分子量２９ｋＤ、数平均分子量２６ｋＤ）を４０質量部、成分Ｄとしてトリフルオロエチルアクリレート（ビスコート３Ｆ、大阪有機化学工業）を４１質量部、成分Ｃｋとしてジメチルアミノエチルアクリレート（興人）を１０質量部、重合性基を有する紫外線吸収剤（ＲＵＶＡ−９３、大塚化学）を１質量部、重合開始剤“イルガキュア”（登録商標）８１９（チバ・スペシャルティ・ケミカルズ、１質量部）およびｔ−アミルアルコール（２０質量部）を混合し撹拌した。
【０１４２】
メンブレンフィルター（０．４５μｍ）でろ過して不溶分を除いてモノマー混合物を得た。透明樹脂（ポリ４−メチルペンテン−１）製のコンタクトレンズ用モールドに、モノマー混合物を注入し、蛍光ランプ（東芝、ＦＬ−８Ｄ、昼光色、８Ｗ、２本）を用いて光照射（８０００ルクス、２０分間）して重合した。重合後に、モールドごと１００質量％イソプロピルアルコール水溶液中に浸漬して、モールドからコンタクトレンズ形状の成型体を剥離した。得られた成型体を、大過剰量の１００質量％イソプロピルアルコール水溶液に６０℃、２時間浸漬した。成型体を密閉バイアル瓶中のリン酸緩衝液に浸漬した状態で入れ、１２１℃、３０分間、オートクレーブ滅菌を行った。得られた成型体は、縁部の直径約１４ｍｍ、中心部厚み約０．０７ｍｍであった。得られた成型体の含水率は１％未満であった。
比較例３
成分Ｂとして下記式（Ｂ６）
【０１４３】
【化１４】
2014163959.tif 000017
【０１４４】
で表される両末端にメタクリロイル基を有するポリジメチルシロキサン（ＦＭ７７２６、チッソ、質量平均分子量２９ｋＤ、数平均分子量２６ｋＤ）を４０質量部、成分Ｃとして下記式（Ｃ４）
【０１４５】
【化１５】
2014163959.tif 000018
【０１４６】
で表される片末端がメタクリロイル基であり、側鎖にアミノ基を有するポリシロキサン化合物（数平均分子量１５０００）を１０質量部、成分Ｄとしてトリフルオロエチルアクリレート（ビスコート３Ｆ、大阪有機化学工業）を３６質量部、成分Ｃｋとして重合性基を有する紫外線吸収剤（ＲＵＶＡ−９３、大塚化学）を１質量部、重合開始剤“イルガキュア”（登録商標）８１９（チバ・スペシャルティ・ケミカルズ、１質量部）およびｔ−アミルアルコール（２０質量部）を混合し撹拌した。
【０１４７】
メンブレンフィルター（０．４５μｍ）でろ過して不溶分を除いてモノマー混合物を得た。透明樹脂（ポリ４−メチルペンテン−１）製のコンタクトレンズ用モールドに、モノマー混合物を注入し、蛍光ランプ（東芝、ＦＬ−８Ｄ、昼光色、８Ｗ、２本）を用いて光照射（８０００ルクス、２０分間）して重合した。重合後に、モールドごと１００質量％イソプロピルアルコール水溶液中に浸漬して、モールドからコンタクトレンズ形状の成型体を剥離した。得られた成型体を、大過剰量の１００質量％イソプロピルアルコール水溶液に６０℃、２時間浸漬した。成型体を密閉バイアル瓶中のリン酸緩衝液に浸漬した状態で入れ、１２１℃、３０分間、オートクレーブ滅菌を行った。得られた成型体は、縁部の直径約１４ｍｍ、中心部厚み約０．０７ｍｍであった。得られた成型体の含水率は１％未満であった。
比較例４
成分Ｃとして下記式（Ｃ５）で表されるポリマーに変更した以外は参考例１と全く同様にして成型体を得た。得られた成型体の含水率はいずれも１％未満であった。
【０１４８】
【化１６】
2014163959.tif 000019
【０１４９】
コーティングおよび評価
実施例１〜７、および比較例１〜４で得られた成型体に、合成例１で作成した酸性ポリマー（ＣＰＤＡ共重合体）からなる層（コーティング層）を形成した。実施例１〜７、比較例１〜４で得られた成型体をＣＰＤＡ溶液に３０分間浸漬した後、３つの純水浴にそれぞれ５分間浸漬し、易滑性、濡れ性を評価した。評価結果を表３、表４に示す。
【０１５０】
【表３】
2014163959.tif 000020
【０１５１】
【表４】
2014163959.tif 000021
【０１５２】
比較例１〜４で得られた成型体と比較して、実施例１〜７で得られた成型体は易滑性、水濡れ性が付与された。合成例１で得られたＣＰＤＡ共重合体は、アニオン性であるが、当該医療デバイス基材は、ジアミン変性ポリシロキサンを含有しており基材表面はカチオン性であるため、基材表面にＣＰＤＡ共重合体が静電的に吸着し、基材に水濡れ性と易滑性を付与できたと思われる。
【産業上の利用可能性】
【０１５３】
本発明は医療デバイスに関するものであり、患者と接触、または患者から採取された組織、例えば、血液やその他の体液と接触させて使用するデバイス、例えば、眼用レンズや皮膚用材料に好適に使用できる。特に低含水性軟質眼用レンズ、例えば、低含水性ソフトコンタクトレンズ、眼内レンズ、人工角膜、角膜インレイ、角膜オンレイ、メガネレンズなどの眼用レンズとして有用である。